(57)【要約】【目的】  脱臭効果、断熱効果、調湿効果に優れ、美的な床や壁を形成することのできる建築用タイルを提供する。【構成】  木質炭化物（木炭）、セメント、水、顔料、及び珪藻土、必要に応じて砂、フライアッシュなどの混和材料、白化防止材を加えて混合し、その混練物を成形型などを用いて薄板状に形成する。これにより得られる建築用タイル１は、脱臭性、断熱性、調湿性に優れ、軽量にして強度が高く、床や壁に張り付けてレンガ造り風の美的な床や壁を仕上げることができる。【選択図】  図１
2005132689.tif 000002
【特許請求の範囲】
【請求項１】
構成材料としてセメント及び木質炭化物を含んで成る薄板状の建築用タイル。
【請求項２】
構成材料として珪藻土を含む請求項１記載の建築用タイル。
【請求項３】
構成材料として顔料を含む請求項１、又は２記載の建築用タイル。
【請求項４】
セメント、木質炭化物、水、顔料、及び珪藻土を含んで成る混練物を薄板状に形成して成る建築用タイル。
【請求項５】
構成材料中、木質炭化物の含有量が最も高く設定されている請求項１〜４の何れかに記載の建築用タイル。
【発明の詳細な説明】
【技術分野】
【０００１】
本発明は化粧材として壁や床に張り付けられる建築用タイルに係わり、特に建物内の壁や床に張り付けてホルムアルデヒドや硫化水素といった空気中の有害成分を吸着したり、断熱効果や調湿効果を得ることのできる建築用タイルに関する。
【背景技術】
【０００２】
近年、住宅の気密性が向上しているが、これによって居住空間の通気性が損なわれる一方で、合板や壁紙などの接着剤としてホルムアルデヒドなどの揮発性有害成分を含んだものが多用されることにより、揮発した有害成分が室内に籠もり、これによって頭痛や吐き気などの体調不良（シックハウス症候群）を起こす居住者が増えている。
【０００３】
このため、現在は建築資材としてホルムアルデヒドなどの有害成分を含んでいるものの使用が制限されているが、室内にはタバコや生ゴミといった悪臭の発生源が数多く存在するので、快適な居住空間を得ることは甚だ困難な実情にある。
【０００４】
そこで、近年では多孔質にして有害成分などの吸着性に優れ、防臭効果、断熱効果、並びに調湿効果を得ることのできる木炭が脚光を浴びている。
【０００５】
建材への木炭の利用例としては、係る木炭を土壁やコンクリート壁に規則的に填め込むか、又は接着することが知られる（例えば、特許文献１）。
【０００６】
又、木炭を一定厚さの板状に成形して、該板状木炭を板材に貼設して成る内壁材が知られる（例えば、特許文献２）。
【０００７】
【特許文献１】特開２００１−７３５２６号公報（特許請求の範囲）
【０００８】
【特許文献２】特開平６−４９９１６号公報（特許請求の範囲、図１）
【発明の開示】
【発明が解決しようとする課題】
【０００９】
然し乍ら、特許文献１のように、土壁やコンクリート壁などの壁面に木炭を一つずつ規則的に填め込む作業は煩わしく重労働であり、しかも壁面に填め込まれた木炭はその多くが壁面から突出するので、これが引き立ち過ぎて室内の美感を損なうという問題がある。
【００１０】
一方、特許文献２のように、木炭を板状に成形しただけでは壁材として十分な強度を得られず、美感もない。このためか、係る板状木炭は壁内部に配されるので、室内に充満した悪臭成分などを木炭によって吸着する効果が十分に発揮されないという問題がある。
【００１１】
本発明は以上のような事情に鑑みて成されたものであり、その目的は脱臭性、断熱性、調湿性に優れ、軽量にして強度が高く、しかも床や壁に張り付けてレンガ造り風の美的な床や壁を仕上げることのできる建築用タイルを提供することにある。
【課題を解決するための手段】
【００１２】
上記目的を達成するため、本発明に係る建築用タイルは構成材料としてセメント及び木質炭化物を含んでいることを特徴とする。
【００１３】
又、構成材料として珪藻土、更には顔料を含むことを特徴とし、好ましくはセメント、木質炭化物、水、顔料、及び珪藻土を含んで成る混練物を薄板状に形成して成る建築用タイルであって、その構成材料中、木質炭化物の含有量が最も高く設定されることを特徴とする。
【発明の効果】
【００１４】
本発明に係る建築用タイルによれば、これを玄関などに敷き詰めたり室内の壁面に規則的に張り付けることによりレンガ造り風の美的な床や壁に仕上げることができる。特にセメントを含むことから床材や壁材にして高い強度を得ることができ、しかも木質炭化物を含んでいることから優れた脱臭効果、断熱効果、調湿効果（防黴）を得られ、軽量化を図ることもできる。
【００１５】
加えて、珪藻土を含むことから軽量化を維持したまま脱臭効果、断熱効果、調湿効果が更に上がり、耐火性も向上する。又、顔料を含んでいることから種々の着色を施して室内の柱やドアなどと色のバランスを調整して居住空間のセンスアップを図ることができる。
【００１６】
又、構成材料中、木質炭化物の含有量が最も高く設定されることから、木質炭化物の機能を良好に引き出すことができる。
【発明を実施するための最良の形態】
【００１７】
以下、本発明について詳しく説明する。図１は本発明に係る建築用タイルを示した斜視図である。尚、図示例において、係る建築用タイル１は、縦４０〜８０mm、横４０〜１５０mm、厚さ３〜１０mmの矩形をした小片状薄板とされるが、これを円形や三角形などの薄板として差し支えない。
【００１８】
特に、係る建築用タイル１は、主要な構成材料としてセメント２及び木質炭化物３を含む。詳しくは、木質炭化物１００重量部、セメント２０〜１２０重量部、水１００〜２５０重量部、顔料１〜３０重量部、珪藻土１〜１０重量部、そのほか必要に応じて骨材（砂）１０〜４０重量部、混和材料１〜１０重量部、及び白化防止材０．５〜２．５重量部を混合し、その混練物を成形型などを用いて薄板状に形成することにより得られる。尚、係る成形型として底の浅いものを用いて脱型物を薄板状の建築用タイル１として得ることもできるが、木質炭化物３として塊状体を用いた場合にはこれがタイル表面から突出してしまう。このため、塊状の木質炭化物を用いる場合には、これを含む混練物を底の深い成形型に充填して、脱型後の硬化物をカッターにて薄くスライスすると良い。これによれば、塊状の木質炭化物を突出させずに薄板状の建築用タイル１とすることができる。
【００１９】
尚、係る木質炭化物３は炭素主体の多孔状固体物質であり、これには木材を乾留して得られる木炭（ナラやマツなどの軟木を原料とする黒炭、又はカシなどの堅木を原料とする白炭など）をはじめ、竹炭、ヤシ殻炭、石炭（泥炭、亜炭、褐炭、歴青炭、無煙炭）、コークス、又はそれらを活性化処理した活性炭が用いられ、特に空孔径の点から塊状乃至は粉末状の木炭（空孔径１〜２０μｍの黒炭）が好適に用いられる。特に、木質炭化物は構成材料中、含有量を最も高くすることが好ましく、これによって木質炭化物の機能を良好に発揮させることができる上、全体の軽量化を図ることもできる。尚、構成材料とは建築用タイル１に含有される固形成分であり、その製造段階で配合される水は含まない。
【００２０】
又、セメント２にはポルトランドセメントほか、混合セメントや特殊セメントを用いることができ、骨材としては川砂、山砂、海砂、砕砂、砕石砂、火山砂などが用いられるが、そのほか人工骨材や膨張スラグなどの副産軽量骨材を用いることもできる。尚、骨材としての砂は軽量化を図る上で省略することもできる。
【００２１】
更に、顔料としてはチタン白(ＴiＯ)、亜鉛華(ＺnＯ)、鉛白(２ＰbＣＯ3・Ｐb(ＯＨ)2)、硫酸バリウム(ＢaＳＯ4)、白亜(ＣaＣＯ3)、ベンガラ(Ｆe2Ｏ3)、朱(ＨgＳ)、カドミウム赤(Ｃd(Ｓ,Ｓe))、黄鉛(ＰbＣrＯ4)、群青(２Ａl2Ｎa4Ｓi3Ｏ10Ｓ4)、コバルト青(ＣoＯ・ｎＡl2Ｏ3)、コバルト紫(Ｃo3(ＰＯ4)2)、ジンククロメートＫ2Ｏ・４Ｚn(ＯＨ)2)などの無機顔料、又はフタロシアニン、ジオキサジン、アントラキノンなどの有機顔料が挙げられ、混和材料（木質炭化物や珪藻土を除く）としてはフライアッシュ、膨張材、ＡＥ剤、減水剤、流動化剤などが挙げられる。
【００２２】
そして、以上のような建築用タイル１は、例えば壁用化粧材として図２のように建物内の壁に張り付けてレンガ造り風の美的な腰壁などを形成することができ、しかも係る建築用タイル１は、その表面に木質炭化物が露出するのでシックハウス症候群の原因物質であるホルムアルデヒドをはじめ、空気中の揮発性有害物質や悪臭成分を吸着することができ、断熱効果や調湿効果も上げることができる。
【００２３】
更に、木質炭化物のように多孔質で軽量な珪藻土を含有することから、断熱効果、調湿効果がより向上し、夏期などの高温多湿な時には空気中の余分な水分を吸収し、冬期などの乾燥時には好適な湿度を保つことができる。
【００２４】
尚、壁などへの接着には陶磁器タイルなどと同様にモルタルなどを好適に用いることができる。又、係る建築用タイル１は図示例のように壁材としてだけでなく、床用化粧材として玄関などの床に張り付けて上記と同様の効果を得ることができる。
【実施例１】
【００２５】
木質炭化物２６０重量部（木炭粉末２００重量部と固形木炭６０重量部）、セメント８０重量部、砂８０重量部、水５８０重量部、無機顔料４重量部、珪藻土４重量部、及び混和材料１６重量部を混合し、その混練物を成形型に入れて成型し、次いで脱型して一定時間養生して硬化させた後、その硬化物をカッターにより切断して、１２０mm×１２０mm×２０mmの建築用タイル（試料Ａ）を作成した。
【００２６】
そして、その試料Ａを５リットルのテドラーバッグに入れ、これに所定濃度に調整した試験ガス（ホルムアルデヒドガス、アンモニアガス、硫化水素ガス）５リットルを封入すると共に、比較として試験ガスのみ封入したものをブランクとし、それぞれテドラーバッグ中の残存ガス濃度を検知管法により測定した。その結果を下表１〜４及び図３〜図５に示す。尚、表１はブランクの測定結果、表２〜表４は試料Ａを用いた測定結果であり、図３〜図５はそれぞれ試料Ａとブランクとにおける残存ガス濃度の比較を示す。
【００２７】
【表１】
2005132689.tif 000003
【００２８】
【表２】
2005132689.tif 000004
【００２９】
【表３】
2005132689.tif 000005
【００３０】
【表４】
2005132689.tif 000006
表１〜表４、図３〜図５から明らかなように、ブランクでは残存ガス濃度に殆ど変化は認められないが、試料Ａを入れたテドラーバッグ中では残存ガス濃度の大きな低下が認められ、特にホルムアルデヒドは２４０分後に０．５ppm未満、アンモニアは２４０分後に０．１ppm未満、硫化水素においては５分後に０．０５ppm未満まで減少していることが判る。
【実施例２】
【００３１】
木質炭化物４００重量部（木炭粉末）、セメント４００重量部、水４５０重量部、無機顔料８０重量部、珪藻土２０重量部、及び白化防止材４重量部を混合し、その混練物を成形型に入れて成型し、その成型物を脱型して一定時間養生して硬化させことにより、１００mm×２００mm×１０mmの建築用タイル（試料Ｂ）を作成した。
【００３２】
そして、その試料Ｂを実施例１と同様に５リットルのテドラーバッグに入れ、これに所定濃度に調整した試験ガス（ホルムアルデヒドガス、アンモニアガス、硫化水素ガス）５リットルを封入して、テドラーバッグ中の残存ガス濃度を検知管法により測定した。その結果を下表５〜７及び図６〜図８に示す。尚、表５〜表７は試料Ｂを用いた測定結果であり、図６〜図８はそれぞれ試料Ｂと表１に示したブランクとにおける残存ガス濃度の比較を示す。
【００３３】
【表５】
2005132689.tif 000007
【００３４】
【表６】
2005132689.tif 000008
【００３５】
【表７】
2005132689.tif 000009
表５〜表７、図６〜図８から明らかなように、試料Ｂでも残存ガス濃度の大きな低下が認められる。特に、ホルムアルデヒドは３０分後に０．５ppm未満、アンモニアは３０分後に０．１ppm未満、硫化水素においては７分後に０．０５ppm未満まで減少していることが判る。
【００３６】
以上のように、本発明に係る建築用タイルによれば、空気中の有害成分を短時間で吸着することができる。又、試料Ａ、Ｂの比較で判るように珪藻土を多く含有せしめることによって有害成分の吸着能力を上げることができる。
【図面の簡単な説明】
【００３７】
【図１】本発明に係る建築用タイルを示した斜視概略図
【図２】同建築用タイルの使用態様を示した説明図
【図３】本願タイルの試料Ａによるガス（ホルムアルデヒド）吸着能力を示すグラフ
【図４】本願タイルの試料Ａによるガス（アンモニア）吸着能力を示すグラフ
【図５】本願タイルの試料Ａによるガス（硫化水素）吸着能力を示すグラフ
【図６】本願タイルの試料Ｂによるガス（ホルムアルデヒド）吸着能力を示すグラフ
【図７】本願タイルの試料Ｂによるガス（アンモニア）吸着能力を示すグラフ
【図８】本願タイルの試料Ｂによるガス（硫化水素）吸着能力を示すグラフ
【符号の説明】
【００３８】
１  建築用タイル
【図１】
2005132689.tif 000010
【図２】
2005132689.tif 000011
【図３】
2005132689.tif 000012
【図４】
2005132689.tif 000013
【図５】
2005132689.tif 000014
【図６】
2005132689.tif 000015
【図７】
2005132689.tif 000016
【図８】
2005132689.tif 000017